FR 2587684 A1 19870327 FR 8514307 A 19850924 PROCEDE D'EMBALLAGE POUR ARTICLES ALIMENTAIRES ET NOTAMMENT DE PLATS CUISINES, ASSURANT UNE LONGUE DUREE DE CONSERVATION A TEMPERATURE AMBIANTE La présente invention concerne un procédé d'emballage d'articles alimentaires et de plats cuisinés par scellage étanche d'un récipient contenant l'article alimentaire ou le plat cuisiné avec un couvercle, par l'intermédiaire d'un joint adhérent fermement au récipient et au couvercle. Cette opération sera par la suite désignée par l'appellation bien connue d'operculage. L'invention concerne également les articles constitués par un emballage scellé selon l'invention et contenant les articles alimentaires ou les plats cuisinés. On connait déjà des emballages scellés pour articles alimentaires ou plats cuisinés obtenus par scellage d'un couvercle sur les bords d'un récipient, les bords étant en aluminium ou en verre, ou encore recouverts d'une couche thermoplastique éventuellement thermoscellable. Le scellage peut 9tre fait, selon la nature des matériaux à sceller, par des traitements d'ultrasons, par des traitements thermiques notamment dans le cas o les matériaux possèdent la propriété de thermoscellabililté, ou encore par dépose d'un joint unissant de manière étanche et adhérente les bords du récipient et le couvercle. L'invention se situe plus précisément dans le domaine o les bords du récipient à operculer sont recouverts d'un film thermoplastique, le scellage étant assuré par l'intermédiaire d'un joint étanche. On sait que dans le domaine de l'emballage d'articles alimentaires, le joint doit répondre simultanément à de nombreuses exigences telles que: - facilité de mise en oeuvre, - possibilité d'utilisation sur des machines à haute vitesse, - caractère alimentaire du joint de scellage, - étanchéité aux gaz et aux liquides ainsi qu'aux bactéries pour un emballage de longue conservation, - caractère élastomèrique des joints notamment avec un bas module. Ainsi dans la demande de brevet allemand 3 009 007, on trouve décrit un procédé d'operculage mettant en jeu un adhésif à froid déposé sur les bords du récipient à sceller et mis en contact et pressé avec un couvercle lui-même porteur, sur sa périphérie, du joint de l'adhésif "à froid". L'adhésif apparatt être une résine polymérique déposée sous forme de dispersion aqueuse. Dans le brevet américain 4 032 492 est décrite une composition hot melt permettant de faire adhérer un couvercle sur les bords d'un récipient à usage alimentaire; la colle hot melt est constituée d'un mélange de paraffine, de copolymère élastomérique, d'huile hydrocarbonée, de résine thermoplastique contenant des unités vinylarènes et d'une faible quantité d'huile silicone. L'emploi de cette composition permet au joint d'avoir des bonnes propriétés d'étanchéité, d'adhérence, de résistance chimique et d'aptitude à la déformation. Une difficulté supplémentaire est rencontrée dans le cadre de l'utilisation de récipients obtenus directement par emboutissage de feuilles plastiques déformables pouvant être facilement transformées en récipients avec fond, côtés dressés et bords et ayant une certaine rigidité (résistance à la déformation). On observe, en général en examinant le récipient, la présence de fines pliures dans les parties raccordant entre elles deux côtés adjacents dressés au-dessus du fond. Ces pliures constituant de fines rayures se retrouvent également sur la partie des bords raccordant les divers bords portés par les côtés, en général linéaires, du récipient; la présence de ces pliures constitue une source de difficultés car il n'est pas facile d'assurer après operculage une étanchéité du récipient à l'endroit des fines rayures, compte tenu de la non planéité à cet endroit des bords allant recevoir le joint de scellage. L'invention répond précisément à ce but: il a été trouvé, et c'est ce qui constitue l'objet de la présente invention, un procédé d'emballage d'articles alimentaires et de plats cuisinés permettant d'assurer une longue conservation à température ambiante et consistant: - à placer l'article alimentaire éventuellement cuisiné dans un récipient dont les bords sont revêtus du côté à sceller d'une couche en matière thermoplastique à base d'un film étiré ou non - à déposer sur les bords du récipient et/ou du couvercle une composition transformable en un joint élastomérique adhérent aux matières thermoplastiques - à mettre en place le couvercle au-dessus du récipient et à procéder à l'operculage sous l'effet d'une légère pression faisant adhérer le joint silicone avec le couvercle et le récipient le procédé étant caractérisé en ce qu'on utilise, en tant que composition pour joint, une composition silicone adhérent aux matières thermoplastiques. Les compositions silicones utilisables sont généralement des compositions organopolysiloxaniques durcissables sous forme de matériaux élastomériques ou résineux, soit à température ambiante ou à température plus élevée (jusqu'à 200 C); ces compositions sont adhérentes sur les matériaux thermoplastiques (polyoléfine, polyester...), soit par leur nature même (caractère d'auto-adhérence), soit par addition préalable d'un primaire sur le revêtement à sceller A - Coempositions organopolysiloxaniques monocomposantes Les compositions peuvent être monocomposantes, c'est-à-dire qu'elles sont stables au stockage en l'absence d'humidité et durcissent en présence de cette dernière; la vulcanisation peut être accélérée par addition d'un agent apportant de l'eau ou libérant de l'eau, par exemple lors de réactions avec des composés présents au sein de la composition; on peut ajouter ainsi des hydroxydes alcalins ou des phosphates hydratés (brevets français 2 540 128, 2 540 129); les compositions organopolysiloxaniques mises en oeuvre, les divers constituants possibles sont décrits dans de nombreux brevets et notamment dans les brevets français 2 393 831, 2 405 985... B - Compositions organopolysiloxaniques bicomposantes B1 - Composition orqanopolysiloxaniques bicomposantes durcissables par polyaddition (hydrosilylation) Il peut tout d'abord s'agir de compositions durcissant par polyaddition, c'est-à-dire par réaction de groupements hydrogénosilylés sur des groupements silylés porteurs d'insaturation éthylénique; pour que ces compositions soient autoadhérentes il est nécessaire qu'elles comportent des agents organosiliciques d'adhérence bien connus en ce domaine et tels que des silanes porteurs de groupements liés à l'atome de silicium, du type éthylénique, alkoxyle, acryloxylalkyle, métnacroyloxyle, alkyle (voir par exemple brevet français 2 474 519, brevet américain 4 196 273); ces compositions comportent également un catalyseur de la réaction d'nydrosilylation (platine, dérivé ou complexe du platine...) De manière plus précise, la composition organopolysiloxanique pourra être constituée conmme suit par: (1) au moins un organopolysiloxane comportant par molécule au moins un radical vinyle, les autres radicaux étant des radicaux organiques mono- ou divalents n'exerçant pas d'influence défavorable sur l'activité catalytique. (2) au moins un organohydrogénopolysiloxane renfermant au moins 3 atomes d'hydrogène liés aux silicium par molécule, les autres radicaux étant des radicaux organiques mono- ou divalents, de préférence exempts d'insaturation aliphatique et n'exerçant pas d'influece défavorable sur l'activité catalytique. (3) un catalyseur qui est un complexe d'un métal du groupe du platine en quantité suffisante pour faire réagir (1) et (2) Les autres radicaux portés par les atomes de silicium des polysiloxanes peuvent être choisis parmi tous les radicaux connus à cet effet. Préférentiellement, ces radicaux peuvent être des radicaux alkyles ayant de 1 à 3 atomes de carbone (méthyle, éthyle, n-propyle) ou le radical phényle. Eventuellement, la composition peut comprendre des charges permettant d'améliorer les propriétés mécaniques et/ou les propriétés d'imperméabilité au gaz, des ingrédients divers (antifongique, bactéricide...) ainsi qu'un agent inhibiteur et pouvant par exemple être choisi parmi tous les composés connus à cet effet et notamment les composés tels que le myrcène ou ses dérivés, les B chlorocétones acétyléniques, les alcools tertiaires acétyléniques, les maléates de triorganosilyle. B2 - Compositions bicofoposantes durcissant par polycondensation Ies comfpositions polysiloxaniques peuvent être également des compositions bicomposantes durcissant par polycondensation à température ambiante, et dont la condensation peut être accelérée par chauffage. Ces compositions comprennent généralement: a) un polydiorganopolysiloxane o,Wdihydroxylé dont la viscosité varie de 500 mPa.s à 25 C à 500.000 mPa.s et constitué essentiellement de motifs diorganosiloxy [(R2)SiO] pouvant comprendre à raison d'au plus 1 % d'autres groupements généralement présents a titre d'impuretés tels que RSiO3/2, (R)3SiOl/2 et SiO4/2 R pouvant être choisi parmi les radicaux connus à cet effet, corne par exemple les radicaux alkyles ayant de 1 à 3 atomes de carbone (méthyle, étnyle, n-propyle), le radical vinyle, le radical pnényle, le radical trifluoropropyle. Avantageusement, au moins 60 % de l'ensemble des radicaux R sont des radicaux méthyle, au plus 1 % sont des radicaux vinyles. D) un agent réticulant R4_aSiYa R ayant la signification préalablement donnée, a étant un nombre égal à 3 ou 4, Y représentant un groupe hydrolysaDle ou condensable. Comme exemple d'agents réticulants on utilisera avantageusement les polyalkoxysilanes et en particulier ceux de formule: Si(OC2H5)4; Si(O-nC3H7)4; Si(O-isoC3H7)4; Si(OC2H40CH3)4; CH3Si(OCH3)3; CH2=CHSi(OCH3)3; CH3Si(OC2H40CH3)3; CH2ClSi(0C2H5)3 CH2=CHSi(OC2H4OCH3)3 A tout ou partie des agents réticulants ci-dessus on peut substituer des polyalcoxypolysiloxanes dont chaque molécule compte au moins deux, de préférence trois groupes nydrolysaDles, les autres valences du silicium étant satisfaites par des liaisons siloxaniques SiO- et SiR. Comme exemples d'agents réticulants polymères on peut citer le polysilicate d'éthyle. c) un catalyseur choisi parmi: C.1) les sels d'étain, de fer, de plomo, d'acides carboxyliques tels que l'éthyl-2 hexanoate, le stéarate, l'oléate, le naphtenate d'étain, de fer, de plomb. C.2) des sels d'organoftains d'acides carboxyliques tels que le diacétate et le dilaurate de di(n-butyl)étain, le diacétate et le dilaurate de di(noctyl)étain, le di(éthyl-2 hexanoate) de dim&tnylétain, le diversatate de di(n-Dutyl)étain, le succinate de di(n-octyl)étain, le maléate de di(n-octyl)étain. C.3) des cnélates d'étain de formule: 3. 0"I gsn / "2 R5 2 dans laquelle: les radicaux R1 et R2 identiques ou différents représentent un radical alkyle en Cl-Cl2, un radical alcoxy en Cl-C12, un radical alcènyle en Cl-C12, un radical acyle en Cl-C12, un radical acyloxy en C1-C6, un radical cycloalkyle éventuellement halogéné en C5-C8, un radical aryle mononucléaire éventuellement hologéné, un radical arylalkyle mononucléaire dont la partie alkyle est en C1-C4, R1 et R2 étant différents de l'atome d'nydrogène. R3 et R5 identiques ou différents sont choisis parmi l'atome d'hydrogène, un radical ne ontenant pas plus de 8 atomes de carbone environ choisi parmi les radicaux alkyle, hologénoalkyle, cyanatoalkyle, alcoxy, halogénoalcoxy, cyanoalcoxy, aryle mononucléaire éventuellement halogéné et arylalkyle mononucléaire éventuellement halogéné dont la partie alkyle est en C1-C4. R4 choisi parmi l'atome d'hydrogène, un radical ne contenant pas plus de 8 atomes de carbone environ choisi parmi un radical alkyle, halogénoalkyle et aryle ou bien R4 conjointement avec R5, forme un radical hydrocarDoné cyclique ne contenant pas plus de 12 atomes de carbone et éventuellement substitué par des radicaux chloro, nitro et cyano. Les chélates d'étain selon l'invention sont des produits connus dont la préparation est décrite par exemple dans le brevet US 3.055.845 Les compositions contiendront, en outre, préférentiellement un agent favorisant l'adhérence tel qu'un mono ou un polyaminoalkylalkoxysilane comme par exemple les composés de formule: NH2-(CH2)3 S'-(OC2H5)3 NH2-(CH2)3-NH-(CH2)3-Si-(OCH3)3 Lorsque les compositions contiennent l'agent d'adhérence on peut lui ajouter une résine organopolysiloxanique choisie de préférence parmi celles formées des motifs R3SiO1/2 et SiO4/2. De telles compositions sont par exemple décrites dans le brevet français 2 228 814. B3 - Compositions organopolysiloxaniques adhésives par simple contact Ces compositions comprennent le produit de réaction d'un diorganopolysiloxane c(tVdihydroxylée, avec une résine constituée de motifs (CH3)3SiO1/2 et SiO4/2. De telles compositions sont décrites par exemple dans le brevet français 2 128 941, le brevet belge 888 096 et le brevet américain 4 309 520. Ce sont des adhésifs qui ont un excellent comportement au vieillissement et à la chaleur. L'invention permet notanmment d'emballer, de manière étanche, des plats cuisinés dans des récipients dits barquettes comprenant un fond, plusieurs cOtés adjacents dressés par rapport au fond et constituant une oeinture continue autour du fond. Les barquettes contiennent également un nord continu sensiblement parallèle au fond et permettant un assemblage continu du couvercle. L'invention va permnnettre notammnent l'utilisation de barquettes ayant éventuellement, sur certaines de leurs surfaces et notamment dans les angles, des bords non entièrement plans et oes bords pouvant posséder des irrégularités de surface telles que des petites pliures, des fines rayures... Les barquettes sont elles-mêmes connues, et leur nature, leur nombre de côtés, le matériau dont elles sont constituées ne sont pas critiques, à condition cornmme on l'a déjà dit que les bords scellaDles soient revêtus, du côté à sceller, d'un film tnermoplastique, amorphe ou monoétiré ou biétiré. Avantageusement, les barquettes sont revêtues à l'intérieur et sur les bords d'un même revêtement tnermoplastique. L'extérieur des barquettes est constitué par un matériau demeurant rigide après avoir été mis en forme de récipient. Avantageusement, ce matériau créant la paroi externe est un carton ou tout autre équivalent gardant sensiblement sa forme après la confection du récipient. L'emploi de carton ou de matériau similaire présente en outre d'autres avantages puisqu'on peut y imprimer des inscriptions diverses et/ou des dessins. Dans le cadre de l'invention, on pourra utiliser des Barquettes, obtenues à partir de feuilles coimposites d'emballage, constituées par un film plastique rendu solidaire d'un matériau assurant la rigidité du récipient après sa réalisation; préférentiellement, la feuille conposite utilisée sera constituée par un film tnermoplastique contre-collé sur un carton; le récipient sera réalisé selon les procédés conventionnels et notamment par emboutissage ou pliage, découpage et collage; préférentiellement, le film tnermoplastique, qui doit avoir la qualité alimentaire durant les traitements thermiques auxquels il sera soumis, est à base de polyoléfine -(polyéthylène, polypropylène), de polyester (polytéréphtalate d'éthylène glycol, polytérépntalate de tétramétnylène glycol...). Avantageusement, le film utilisé est un polytéréphtalate d'éthylène glycol qui assure une excellente résistance lors des traitements thenrmiques que subira l'emballage. Ce dernier permet notamment d'éviter tout risque de détérioration du plat cuisiné ou des aliments par les produits de dégradation de la matière thermoplastique, lors de la cuisson des articles alimentaires ou lors du réchauffage de ces derniers; ces opérations thermiques pourront être réalisées dans l'emoallage après fermeture (cuisson) ou ouverture, ou encore réchnauffage du plat. Selon une variante de l'invention, on peut remplacer le revêtement thermoplastique porté par le récipient, (ou par les bords du récipient), par un revêtement composite constitué par un film ayant sur une de ses faces externes une couche thermoplastique et comportant d'autres couches habituellement mises en oeuvre dans le domaine des films complexes pour emballage [couche (s), barrière (s) aux gaz par exemple, à base de polymère éthylène-vinyle-acétate... couche métallique, couche d'adhérence. ). Avantageusement, on utilisera un film métallisé tel qu'un polypropylène ou un polyestermétallisé. Préférentiellement, on mettra en oeuvre un film métallisé (aluminium) de polytéréphtalate d'étnylène glycol et ceci pour les Donnes qualités des films de polyester métallisé. Si on désire assurer une très haute barrière vis-à-vis de l'oxygène ou de la vapeur d'eau, le film métallisé pourra être constitué par un assemblage de deux films tnermoplastiques métallisés contrecollés..DTD: entre eux. Quant au couvercle, il est en général constitué par une feuille plastique simple ou complexe de nature analogue à celle portée par les bords du récipient du côté du scellage. Le couvercle peut ainsi être un film thermoplastique simple ou complexe ayant une couche telle que précédemment décrite, apte à être scellée de manière étanche avec un joint silicone tel que précédemment décrit; le couvercle pourra, le cas échéant, être une feuille plastique contrecollée sur du carton ou encore une feuille métallique telle qu'une feuille d'alumium et enfin une feuille composite comportant une feuille d'aluminium. Le procédé, selon l'invention, consiste à déposer juste avant scellage, sur les Dords du récipient et/ou sur les bords du couvercle un film peu épais de la composition silicone précédemment décrite. Le scellage est assuré par mise en contact du couvercle et du récipient en assurant, durant une courte période, une légère pression et éventuellement un court chauffage. La cuisson des aliments peut être réalisée avant l'operculage ou après ce dernier, par tout procédé connu tel que l'autoclavage. Le procédé, selon l'invention, est particulièrement intéressant puisqu'il permet de conserver, à température ambiante durant de nombreux mois, les plats cuisinés qui sont contenus à l'intérieur du récipient. L'étanchéité qui est réalisée apparaît donc être satisfaisante vis-à-vis des liquides, des gaz et des Dactéries. Enfin l'invention concerne également les articles emballés obtenus selon le procédé prédédelmment décrit et contenant les articles alimentaires ou les plats cuisinés. L'invention sera illustrée à l'aide des figures 1 et 2 montrant le scellage effectué sur une barquette de forme trapezoidale et dont les bords ne sont pas entièrement plans (présence de fines rayures dans les angles). La figure 1 représente une coupe du récipient d'emballage scellé avec son opercule (faite dans un plan de symétrie de l'embntallage). La figure 2 représente en perspective une barquette destinée à confectionner 1' emballage de l'invention; les figures 1 et 2 ne sont pas faites à une écnelle déterminée. Sur la figure 1, on remarque le carton 1, le film polyester 2, le joint siliconé 3 et le couvercle 4. La figure 2 permet d'observer la présence de petites rayures 5 très fines dans les angles des bords du récipient. La Darquette utilisée a un fond rectangulaire à angles arrondis ayant sensiblement, pour dimension 12 x 13 cm, sa profondeur est de 4,5 cm; les bords sont sensiblement horizontaux et ont une largeur de 0,5 cm; ils entourent, dans le même plan, une base rectangulaire à angles arrondis ayant sensiblement pour dimensions 15 x 17 cm. Exemple 1 Le procédé de l'invention est réalisé sur des Darquettes telles que décrites sur les figures 1 et 2. Le couvercle est un matériau de même nature que celui de la barquette: il s'agit d'un polytéréphtalate d'éthylèneglycol métallisé aluminium et contrecollé carton. Sur les Dords de la Darquette dont les dimensions viennent 2.587684 d'étre définies, on dépose à l'aide d'une machine automatique un cordon d'environ 0,5 cm de large correspondant sensiblement à 3 g par mètre linéaire de joint, d'une composition silicone obtenue par mélange de: nuile de viscosité d'environ 90 000 cPo à 25 C de formule: CH2=CH(CH3) 2Si [OSi (CH3)2]noSi (CH3)2CH=CH2 parties - résine constituée de motifs SiO2, (CH3)3Si005, CH3(CH2=CH)SiO distribués respectivement dans le rapport numérique 3,5/2,3/0,4....................................... 25 parties résine constituée de motifs SiO2 et (CH3)2HSiO0,5 distribués respectivement dans le rapport numérique 1/2.......................... 6, 2 parties - silice de diatomées de diamètre particulaire microns.......... ............................. 55 parties - platine sous forme soluble dans l'alcool octylique....................................... 0,002 parties préalablement à ce dépôt les bords du récipient ont été enduits au pinceau, puis sécnés à l'aide de la composition suivante: t aminopropyltriéthoxysilane......................... 5 parties vinyltriétnoxylsilane..................... 10 parties - solution à 70 % dans du white-spirit d'une résine polysiloxanique constituée de motifs (CH3)SiO1,5, (CH3)2SiO(CH3)3SiO1/2 dans le rapport 1,35/0,4/O,1.............DTD: ......... 10 parties méthanol......................................... 75 parties On dépose un plat cuisiné (poulet avec du riz) dans la barquette et applique ensuite avec une légère pression le couvercle sur la barquette et fait passer l'emballage dans un four porté à 150 C..DTD: (durée 20 s). On constate une excellent conservation du plat cuisiné dans son emballage durant au moins 9 mois, à la température ordinaire. Exemple 2 an reproduit l'exemple I en n'effectuant pas de traitement préalable à l'aide d'un primaire, mais en introduisant dans la composition 5 parties de méthacroyloxypropyltriméthoxysilane. Les résultats de scellage et de conservation sont identiques à ceux de l'exemple 1. Exemple 3 on effectue le scellage des barquettes en utilisant la composition organopolysiloxanique formée par le mélange de: - 100 p d'une huilect, tOdihydroxypolydiméthylpolysiloxanique de viscosité 2500 mPa.s à 25 C parties d'une solution à 60 % d'une résine formée de motifs (CH3)3SiO0, 5 et SiO2 réparties respectivement dans le rapport molaire 0,6 et ayant 2, 5 % de radicaux OH - 40 parties de quartz broyé de diamètre particulaire moyen microns - 5,5 parties d'un silane de formule: (CH30)3Si-(CH2) 3NHCH2CH2NH2 - 11 parties d'un polysilicate d'éthyle titrant 40 % de silice Les résultats de scellage et de conservation sont analogues à ceux décrits dans l'exemple 1 Exemple 4 On ajoute 10 g du percarbonate de O-0-tertiobutyle et de o-isopropyle à une composition renfermant: - une huile (",W dihydroxy) diméthylpolysiloxanique de viscosité I 000 000 cPo à 25 C................ 281 g - une solution à 60 % en poids dans le toluène d'une résine formée de motifs (CH3)3SiO0,5 et SiO2 pris respectivement dans le rapport numérique 0,75/1................................... 531 g - de toluène......DTD: .................................... 188 g l'ensemble est chauffé sous pression réduite de manière à atteindre, après élimination de la plus grande partie du toluène, une..DTD: température dans la masse de 150 C et une presssion de 15 mmn de mercure. On maintient ensuite ces conditions de traitement pendant une période d'une heure. On obtient alors une substance adhésive collante et visqueuse à chaud, dure et collante à froid; elle peut être diluée en toute proportion dans les solvants usuels. Cette substance adhésive est utilisée comme composition de scellage pour les parquettes, après en avoir préparé une solution à 60 % dans le cyclohexane. Apreès enduction, séchage à l'air ambiant et pressage, on oDtient des emDallage dont les résultats de scellage et de conservation sont identiques à ceux des exemples précédents. REVENDICATIONS 1 - Procédé d'emballage d'articles alimentaires et de plats cuisinés permettant d'assurer une longue conservation à température ambiante et consistant: - à placer l'article alimentaire éventuellement cuisiné dans un récipient dont les Dords sont revêtus du côté à sceller d'une couche en matière thermoplastique à base d'un film étiré ou non - à déposer sur les nords du récipient et/ou du couvercle une composition transformable en un joint élastomérique adhérent aux matières thermoplastiques - à mettre en place le couvercle au-dessus du récipient et à procéder à l'operculage sous l'effet d'une légère pression faisant adhérer le joint silicone avec le couvercle et le récipient le procédé étant caractérisé en ce qu'on utilise, en tant que composition pour joint, une composition silicone adhérent aux matières thermoplastiques. 2 - Procédé selon-la revendication 1, dans lequel la composition silicone est une composition organopolysiloxanique monocomposante accélérée par un agent apportant ou libérant de l'eau. 3 - Procédé selon la revendication 1, dans lequel la composition silicone est une composition organopolysiloxanique bicomposante réticulant par réaction de polyaddition (hydrosilylation) et comprenant un organopolysiloxane porteur de groupements insaturés et un organohydrogénopolysiloxane. 4 - Procédé selon la revendication 1, dans lequel la composition silicone est une composition organopolysiloxanique durcissant par polycondensation contenant un polydiorganopolysiloxane réticulant porteur de groupements alkoxyles et un catalyseur. - Procédé selon la revendication 1, dans lequel la composition silicone est une composition organopolysiloxanique adhésive par contact. 6 - Procédé selon l'une des revendications précédentes, dans lequel le récipient est une barquette comprenant un fond, plusieurs côtés adjacents dressés par rapport au fond et formant une ceinture continue et un bord continu sensiblement parallèle au fond, le bord possédant éventuellement, notamment dans les angles, de petites irrégularités de surface. 7 - Procédé selon l'une des revendications précédentes dans lequel le récipient est une barquette constituée à l'intérieur et sur ses bords par un revêtement thermoplastique alors que l'extérieur de la barquette est constitué par du carton. 8 - Procédé selon l'une des revendications précédentes, dans lequel le récipient est constitué à l'intérieur et sur ses bords par un revêtement thermoplastique métallisé contrecollé par sa face métallisée sur un carton. 9 - Procédé selon l'une des revendications précédentes, dans lequel le récipient est réalisé par emboutissage d'une feuille en matériau tnermoplastique, éventuellement métallisée et contrecollée sur un carton. - Procédé selon l'une des revendications précédentes, dans lequel le revêtement tnermoplastique est un filn polyester éventuellement métallisé. 11 - Procédé selon l'une des revendications précédentes, dans lequel le revêtement thermoplastique est un film de polytéréiphtalate d'éthylène glycol éventuellement métallisé. 12 - Articles constitués par un article alimentaire ou un plat cuisiné contenu dans un emballage tels qu'obtenus selon l'une des revendications 1 à 10.